(57)【特許請求の範囲】
【請求項１】
溶接部を有する鋼構造物の溶接止端部の疲労強度を、超音波衝撃を用いて向上させる超音波衝撃処理方法であって、
前記鋼構造物の溶接止端部をグラインダー処理することによって溶接止端部の曲率半径を広げる工程と、
前記グラインダー処理後において前記溶接止端部直上の鋼材の表面を、先端部の曲率半径が１ｍｍより大きく、かつ前記グラインダー処理した溶接止端部の曲率半径ｒ［ｍｍ］未満であるピンで超音波衝撃処理を施し、前記溶接止端部に沿った方向に加工帯を形成する工程、とを有する超音波衝撃処理方法（但し、前記グラインダー処理した溶接止端部のフランク角が１００°より大きい場合を除く）。
【請求項２】
前記超音波衝撃処理を施すピンの先端部の曲率半径が、０．７×ｒ［ｍｍ］以上であることを特徴とする、請求項１に記載の超音波衝撃処理方法。
【発明の詳細な説明】
【技術分野】
【０００１】
本発明は、溶接部を有する鋼構造物、例えば、自動車、家電・重電分野などの部品等に利用される鋼構造物において溶接止端部の疲労強度を向上させる技術に関し、特に、疲労特性を向上するための超音波衝撃処理に関する。
【背景技術】
【０００２】
溶接部を有する鋼構造物の溶接止端部に繰返し荷重が作用すると、疲労き裂が発生して破壊に至ることがある。このような溶接止端部の疲労破壊が問題となっている。
従来から溶接止端部の疲労特性を向上させる方法の一つとして、グラインダーをかけて溶接部を平滑化することにより溶接部における応力集中を低減する手法が、例えば、特許文献１に開示されている。
また、溶接部等の疲労強度向上を目的とした超音波衝撃処理（以下、ＵＩＴ処理ともいう）が近年開発された。
【０００３】
例えば、超音波衝撃処理を溶接部および機械加工穴に適用することにより疲労強度を向上させる方法が特許文献２に開示されている。また、突合せ溶接継手の溶接止端部近傍を超音波打撃処理することにより突合せ溶接継手の疲労強度を向上する方法が、本発明者らによる特許文献３に開示されている。また、超音波衝撃処理を止端部から離して適用することにより疲労強度を向上させる方法が特許文献４に開示されている。
【０００４】
超音波衝撃処理とは、超音波発生機から発生した数十ｋＨｚの超音波振動をピン等の工具を介して対象物に押し当てて、塑性変形により表面形状を改善しつつ、同時に表面近傍の残留応力の改善を行う処理である。
【０００５】
これにより、表面形状の改善による溶接構造物における応力集中を低減しつつ、同時に溶接部表面近傍の残留応力の改善によるダブル効果で疲労強度は大きく向上した。ところで、超音波衝撃処理によって、表面形状の改善による応力集中の低減と表面近傍の残留応力改善の他に、表面加工硬化が起こる。しかし、従来、この表面加工硬化の疲労強度向上への寄与が十分に得られていなかった。
超音波衝撃装置より溶接止端部に超音波衝撃を与えた場合に、止端部の金属がピンの衝撃により塑性流動し、断面でみると折れこみ疵が生じていることがある。この折れこみ疵を発生させないために、ピンの先端部の曲率半径を２．０ｍｍ未満とする溶接止端部の超音波衝撃処理方法が、特許文献５に開示されている。
特許文献６には、フランジガセット端部の溶接部のフランジ側止端の形状を改善する目的で、亀裂がある場合にグラインダーで亀裂を消した後に、超音波衝撃処理を実施する桁構造の疲労補強工法が開示されている。しかし、グラインダー処理部の曲率半径や超音波衝撃を施すピンの先端部の曲率半径についての記載は無い。
【先行技術文献】
【特許文献】
【０００６】
【特許文献１】特開２０１０−２９８９７号公報
【特許文献２】米国特許第６３３８７６５号
【特許文献３】特開２０１０−１４２８７０号公報
【特許文献４】特開２０１２−１１４６２号公報
【特許文献５】特開２００７−２８３３５５号公報
【特許文献６】特開２００４−１６７５１６号公報
【発明の概要】
【発明が解決しようとする課題】
【０００７】
しかしながら、上記説明した特許文献１〜４に記載の技術による表面加工硬化や疲労強度の向上には更なる改良の余地があった。そこで、例えば特許文献５に開示された技術によれば、疲労特性の向上に一定の効果がみられた。しかし、より大きな応力が繰返し作用する条件においては、その効果は十分ではなかった。
また、特許文献６に記載の技術ではフランジガセットを有する構造についての効果は確認できるものの、溶接部を有する一般的な構造物についての効果は確認されていない。
このような事情に鑑み、本発明は、溶接止端部の超音波衝撃処理における表面加工硬化による表面強度の向上を疲労強度向上に結びつけることにより、より大きな応力が繰返し作用する条件においても溶接止端部の疲労特性を向上させることを目的とする。
【課題を解決するための手段】
【０００８】
上記の課題を解決するため、本発明者らは、超音波衝撃処理を行うことにより、表面加工硬化により表面強度が向上しているものの、その効果が疲労強度の向上に結び付いていない原因を鋭意検討した。そのため、表面近傍の深さ方向の硬度分布および組織観察を行い、次のようなことを突き止めた。
【０００９】
すなわち、溶接止端部ＵＩＴ処理によって溶接金属および母材に生じた塑性流動により、元の溶接止端部の谷線からＵＩＴ処理部表面までの領域に、疲労強度に悪影響しない程度の微小なおれ込み傷が存在していることが観察された。そして、その傷が原因で、最表層のＵＩＴ処理により加工硬化した領域よりも内部から疲労き裂が発生していることがわかった。この観察結果から、ＵＩＴ処理を行うと、表面加工硬化により表面強度が向上しているものの、その強度向上効果が疲労強度の向上に結び付いていないとの結論に至ったのである。
【００１０】
本発明者らは上記知見に基づいて、ＵＩＴ処理部表面に微小なおれ込み傷を発生させず、表面加工硬化を疲労強度向上に結びつける方法について、鋭意検討した。その結果なされた本発明は、以下の通りである。
【００１１】
（１）溶接部を有する鋼構造物の溶接止端部の疲労強度を、超音波衝撃を用いて向上させる超音波衝撃処理方法であって、前記鋼構造物の溶接止端部をグラインダー処理することによって溶接止端部の曲率半径を広げる工程と、前記グラインダー処理後において前記溶接止端部直上の鋼材の表面を、先端部の曲率半径が１ｍｍより大きく、かつ前記グラインダー処理した溶接止端部の曲率半径ｒ［ｍｍ］未満であるピンで超音波衝撃処理を施し、前記溶接止端部に沿った方向に加工帯を形成する工程、とを有する超音波衝撃処理方法（但し、前記グラインダー処理した溶接止端部のフランク角が１００°より大きい場合を除く）。
（２）前記超音波衝撃処理を施すピンの先端部の曲率半径が、０．７×ｒ［ｍｍ］以上であることを特徴とする、（１）に記載の超音波衝撃処理方法。
【発明の効果】
【００１２】
本発明によれば、溶接部を有する鋼構造物、特に非常に大きな溶接部を有する実鋼構造物において、溶接止端部に超音波衝撃処理を行う方法において、これまでに実現していた表面形状の改善による溶接構造物における応力集中の低減と、溶接部表面近傍の残留応力の改善のダブル効果に加え、表面加工硬化を合わせたトリプル効果により、溶接止端部の疲労特性をさらに大きく向上させることができる。
【００１３】
特に、溶接止端部に対する超音波衝撃処理による表面加工硬化を疲労強度向上に効率的に結びつけることが可能となり、従来に比べ信頼性の向上した鋼構造物を実現することが可能となる。
【図面の簡単な説明】
【００１４】
【図１】従来のＵＩＴにおいて、溶接止端部の曲率半径よりも大きい曲率半径のピンで溶接止端部を超音波処理することにより、溶接ままでのもとの溶接止端部からＵＩＴ処理後の表層までの領域に、微小なおれ込み傷が生成するメカニズムを示す模式図である。
【図２】従来のＵＩＴにおいて、溶接止端部の曲率半径よりも大きい曲率半径のピンで溶接止端部を超音波処理することにより、溶接ままでのもとの溶接止端部からＵＩＴ処理後の表層までの領域に、微小なおれ込み傷が生成した場合の、溶接止端部周辺の断面を示す図である。
【図３】本発明のＵＩＴにおいて、ＵＩＴ処理前の曲率半径よりも小さい曲率半径のピンで溶接止端部を超音波処理することにより、溶接ままでのもとの溶接止端部からＵＩＴ処理後の表層までの領域に、微小なおれ込み傷がしなかった場合の、溶接止端部周辺の断面を示す図である。
【図４】試験Ｎｏ３〜５（本発明３、４、比較例１）に関して、ピン先端の曲率半径と繰返し寿命回数Ｎとの関係を示すグラフである。
【発明を実施するための形態】
【００１５】
以下、本発明の実施の形態について図面を参照して説明する。なお、本明細書および図面において、実質的に同一の機能構成を有する構成要素については、同一の符号を付することにより重複説明を省略する。
【００１６】
本発明者らは、従来の超音波衝撃処理によれば、表面形状の改善による溶接構造物における応力集中を低減しつつ、同時に溶接部表面近傍の残留応力の改善によるダブル効果で疲労強度は大きく向上しており、また、表面加工硬化により表面強度が向上しているものの、この表面加工硬化の疲労強度への向上効果が十分に得られていない理由について鋭意検討した。以下、本検討について説明する。
【００１７】
ここでは、板厚１６ｍｍの溶接用圧延鋼板ＳＭ４９０（降伏強度ＹＰ＝３４５ＭＰａ、引張強さ＝５３１ＭＰａ）を供試材とし、これらの鋼板を溶接した十字溶接継手について溶接止端部への超音波衝撃処理の有りの試験体と無しの試験体をそれぞれ用意し、それぞれの試験体について溶接止端部に繰返し作用する荷重を掛けて疲労試験を行った。溶接継手の疲労特性は、試験体が破断するまで加えた荷重の繰り返し回数を判定することにより実施した。また、５００万回を超えても破断しない場合は試験を中断した。また、破断した試料については断面を詳細に調査し、疲労き裂の発生深さを詳細に調査した。
【００１８】
疲労き裂の発生箇所の深さと表面からの硬度分布の関係を調査した。その結果、超音波処理有の試料においては無しの試料に比べて、き裂の発生箇所の表面からの深さはより深いところから発生していること、またそのき裂の発生箇所の硬度は超音波処理前の溶接後の硬度と同じであることを見出した。このように、溶接止端部への超音波処理により、き裂の発生箇所は溶接ままの場合に比べ深い位置にシフトし、その位置は超音波衝撃処理により、表面加工硬化により表面強度が向上している領域よりもより深い位置であるため、この表面加工硬化の疲労強度への向上効果が得られていない理由であるとの結論に達した。
【００１９】
そこで、本発明者らは、超音波処理を行っても、疲労き裂が発生する箇所が深くならないようにする方法について実験を行って検討した。以下、その方法について説明する。
【００２０】
まず、超音波処理した場合に、疲労き裂が発生する箇所が深くなるメカニズムについて検討した。溶接止端部の曲率半径よりも大きい曲率半径のピンで溶接止端部を超音波処理した場合、図１に示すように、超音波処理の初期には、母材１と溶接金属２と超音波処理するピン（ＰＩＮ）の間に空間３が存在する。この場合、この空間に、母材溶接止端部ＵＩＴ処理によって母材1および溶接金属２のそれぞれに図１に示す方向（図中矢印参照）に生じる塑性流動により、溶接ままでの溶接止端部（元の溶接止端部）４の谷線からＵＩＴ処理部後の溶接止端部表面までの領域に、疲労強度に悪影響しない程度の微小なおれ込み傷が発生し、その傷の存在により、最表層のＵＩＴ処理により加工硬化した領域よりも内部から疲労き裂が発生していることが、疲労き裂が発生する箇所が深くなる原因と推定した。
【００２１】
溶接止端部の曲率半径よりも大きい曲率半径のピンで溶接止端部を超音波処理した場合について、元の溶接止端部周辺について断面を切りだし、組織観察した結果を図２に示す。図２によれば、溶接止端部表面から１５０μｍ程度の深さまでの領域に、微小なおれ込み傷が発生していることがわかる。これは、図１の右図に模式的に示したものに対応する。
【００２２】
そこで、超音波処理の初期には、母材１と溶接金属２と超音波処理するピンの間に空間３が存在しないようにする超音波処理法について検討した。空間３が存在しないためには、超音波処理する時点で、処理部の溶接止端部の曲率半径よりも小さい曲率半径のピンで超音波処理する必要がある。
【００２３】
しかし、溶接ままの溶接止端部の曲率半径は通常、非常に小さく、それよりも小さい曲率半径のピンで超音波処理した場合には、処理した溶接止端部の応力集中係数がより大きくなってしまうため、疲労寿命向上には形状の効果の観点からは最良ではない。そこで、溶接ままの溶接止端部を一旦グラインダー処理（研削処理）にて曲率半径を大きくした後に、グラインダー処理後の曲率半径よりも小さな曲率半径のピンで超音波処理し、超音波処理の初期には、母材１と溶接金属２と超音波処理するピンの間に空間３が存在しない状況で超音波処理を施すことを検討した。
【００２４】
グラインダー処理を実施し、グラインダー処理部の曲率半径をレーザー変位計で計測し、曲率半径を実測後、この曲率半径よりも小さい曲率半径のピンで溶接止端部を超音波処理した場合について、元の溶接止端部周辺について断面を切りだし、組織観察した結果を図３に示す。図３によれば、溶接ままでの溶接止端部（元の溶接止端部）４の谷線からＵＩＴ処理部後の溶接止端部表面までの領域に、疲労強度に悪影響しない程度の微小なおれ込み傷が発生していないことがわかる。
【００２５】
以上のような知見に基づき、溶接後、溶接止端部をグラインダー処理した後、グラインダー処理した溶接止端部の曲率半径ｒ［ｍｍ］を計測した後、さらにグラインダー処理した溶接止端部直上に超音波処理を施すことにより、これまでに実現していた表面形状の改善による溶接構造物における応力集中を低減しつつ、同時に溶接部表面近傍の残留応力の改善によるダブル効果に加え、表面加工硬化を合わせたトリプル効果により、溶接止端部の疲労特性をさらに大きく向上させることができることを見出した。
【００２６】
ここで、超音波処理を施すためのピンの先端部の曲率半径は、１ｍｍより大きくｒ［ｍｍ］未満であることが好ましい。ピンの先端部の曲率半径が、１ｍｍ以下となると、処理した溶接止端部の応力集中係数が大きくなり、疲労特性が、従来の表面形状の改善効果と表面近傍の残留応力の改善のダブル効果のみの場合と同程度がそれ以下に低下してしまう。また、ピンの先端部の曲率半径が、ｒ［ｍｍ］以上であると、図２に示したようにおれ込み傷が発生し、表面加工硬化を合わせたトリプル効果が得られなくなる。
【００２７】
さらに、グラインダー処理した溶接止端部の曲率半径をｒ［ｍｍ］とし、０．７×ｒ［ｍｍ］以上ｒ［ｍｍ］未満の曲率半径の先端部を有すピンで超音波処理することにより、特に顕著な疲労特性向上効果を得ることができる。ピンの先端部の曲率半径を０．７×ｒ［ｍｍ］以上とすると、処理した溶接継手の疲労特性において、疲労試験での疲労寿命が５００万回を超えることが確認されているからである。なお、この疲労試験については、後述する実施例において詳細に説明する。
【００２８】
以上、本発明の実施の形態の一例を説明したが、本発明は図示の形態に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００２９】
（実施例１）
十字溶接継手を下記鋼材にて作製し、各種条件での同継手材の疲労試験による寿命評価を行い、本発明の効果を検証した。
【００３０】
鋼材として、５０ｋ鋼（ＳＭ４９０、降伏強度ＹＰ＝３４５ＭＰａ、引張強さＴＳ＝５３１ＭＰａ）を用い、板厚１６ｍｍ×幅１００ｍｍ×長さ７００ｍｍの板の中央両面に、同材からなる板厚１６ｍｍ×幅１００ｍｍ×高さ４０ｍｍの縦板を荷重非伝達十字継手形状に配置し、ＳＭＡＷ：被覆アーク溶接（５０ｋ鋼用溶材ＪＩＳ
Ｚ ３２１１ Ｄ４３１６）もしくはＦＣＡＷ：フラックス入りアーク溶接（５０ｋ鋼用ＪＩＳ Ｚ ３３１３ ＹＦＷ−Ｃ５０ＤＲ）、シールドガス：炭酸ガス、予熱なし、入熱１５〜２０ｋＪ／ｃｍ２の条件にて脚長７ｍｍにて隅肉溶接し十字溶接継手を作製し、供試体とした。
【００３１】
溶接後の供試体について、７体に対し溶接止端部をグラインダー処理(先端曲率半径５ｍｍのバーグラインダーを使用、母材の削り込み深さ０．５ｍｍ以内を目安に処理)した。
【００３２】
このうちの６体に対して、溶接後溶接止端部をグラインダー処理した後、グラインダー処理した溶接止端部の曲率半径をレーザー変位計で計測した。
【００３３】
さらにグラインダー処理した溶接止端部直上に超音波処理を施した。超音波処理の方法は、共振周波数２７ｋＨｚ、振幅３０μｍ、ピン直径φ５ｍｍ、ピン先端曲率半径１．０ｍｍ、１．５ｍｍ、２．０ｍｍ、３．０ｍｍ、４．０ｍｍ、５．０ｍｍ、処理速度は３０ｃｍ／分とした。
【００３４】
溶接ままの供試体１体に対して、溶接止端部直上に超音波衝撃処理を施した。処理条件は、共振周波数２７ｋＨｚ、振幅３０μｍ、ピン直径φ５ｍｍ、ピン先端曲率半径３．０ｍｍ、処理速度は３０ｃｍ／分とした。溶接止端部の谷線が処理溝の形成により完全に消えていることを確認した。
【００３５】
溶接ままの供試体１体と、溶接ままの供試体に溶接止端部直上を超音波衝撃処理を行った供試体２体、溶接後溶接止端部直上をグラインダー処理のみ行った供試体１体、溶接後溶接止端部直上をグラインダー処理した後、さらにグラインダー処理した溶接止端部直上を超音波処理した供試体６体、合計１０の供試体に対して疲労試験を行った。疲労試験は、軸力の引張−引張の試験とし、応力範囲ΔＳ＝２２０ＭＰａ、応力比Ｒ＝０．１、周波数１０Ｈｚの条件にて試験体が破断するまでの繰返し寿命回数Ｎを評価した。
【００３６】
疲労試験体作製条件、疲労試験において試験体が破断するまでの繰返し寿命回数Ｎを表１に示す。なお、各供試体（試験体）をＮｏ１〜１０とし、以下のような条件にて処理を行った。
試験Ｎｏ１〜４（本発明１〜４）では、溶接後、溶接止端部をグラインダー処理した後に、グラインダー処理した溶接止端部の曲率半径を計測した後、グラインダー処理した溶接止端部直上にピン先端曲率半径が、４、３、２、１．５ｍｍのピンを用いて超音波処理した。
試験Ｎｏ５〜６（比較例１、２）では、溶接後、溶接止端部をグラインダー処理した後、ピン先端曲率半径がそれぞれ、１および５ｍｍのピンを用いて超音波処理した。
試験Ｎｏ７（比較例３）では、溶接後、グラインダー処理なしで、溶接止端部直上を、ピン先端曲率半径が３ｍｍのピンで超音波衝撃処理をした。
試験Ｎｏ８（比較例４）では、溶接後、グラインダー処理なしで、溶接止端部直上を、ピン先端曲率半径が１ｍｍのピンで超音波衝撃処理をした。
試験Ｎｏ９（比較例５）では、溶接後、溶接止端部をグラインダー処理のみ施した。
試験Ｎｏ１０（比較例６）では、溶接ままの試験体を疲労試験した。
【００３７】
【表１】
0006613591.tif 000002
【００３８】
表１に示すように、溶接ままの試験Ｎｏ１０（比較例６）では繰返し寿命回数Ｎが９３２８９回であるのに対し、グラインダー処理のみを施した試験Ｎｏ９(比較例５)では、繰返し寿命回数Ｎが２３６３２１回とグラインダー処理により疲労寿命が向上していることがわかる。これはグラインダー処理により溶接止端部の曲率半径が溶接ままに比べ大きくなり、応力集中を低減したことによると考えられる。さらに、グラインダー処理なしで、溶接止端部直上を超音波処理した試験Ｎｏ７(比較例３)および試験Ｎｏ８(比較例４)では、繰返し寿命回数Ｎがそれぞれ、２３０４９５６回、１４５９３０２回と疲労寿命はグラインダー処理のみの場合よりも向上していることがわかる。これは、超音波処理により、表面形状の改善による溶接止端部の応力集中を低減しつつ、同時に溶接止端部の残留応力を改善したことによると考えられる。しかし、本発明の表面加工硬化による効果は得られていない。尚、ピン先端の曲率半径が大きい試験Ｎｏ７の方が、疲労寿命が良好であるのは、形状効果が試験Ｎｏ７の方が大きいからであると考えられる。
【００３９】
試験Ｎｏ１〜６は、超音波処理前のグラインダー処理の有無、および超音波処理するときのピン先端の曲率半径以外の試験条件が試験Ｎｏ７と同一である。グラインダー処理をせず、溶接止端部直上を超音波衝撃処理した試験Ｎｏ７(比較例３)の繰返し寿命Ｎが２３０４９５６回に対し、試験Ｎｏ１〜４（本発明１〜４）は、Ｎがそれぞれ、５００万回未破断、５００万回未破断，４１５００９６回、３３２６４３４回であり、溶接後そのまま溶接止端部直上を超音波衝撃処理した試験Ｎｏ７(比較例３)および試験Ｎｏ８(比較例４)と比べ、疲労寿命が大きく向上していることが分かる。これは、表面形状の改善による溶接構造物における応力集中を低減しつつ、同時に溶接部表面近傍の残留応力の改善に加え、表面加工硬化を合わせたトリプル効果により、溶接止端部の疲労特性をさらに大きく向上したことによると考えられる。
【００４０】
また、図４は、これら供試体のうち試験Ｎｏ３〜５（本発明３、４、比較例１）に関して、ピン先端の曲率半径と繰返し寿命回数Ｎとの関係を示すグラフである。図４に示すように、溶接止端部の曲率半径ｒ［ｍｍ］未満の範囲においては、ピン先端の曲率半径が大きくなる程、繰返し寿命回数Ｎも大きい値となっていることが分かる。この結果から、ピンの曲率半径は例えば１ｍｍ超であることが好ましいことが分かる。
【００４１】
試験Ｎｏ５（比較例１）は、グラインダー処理した後に、超音波処理したものであるが、超音波処理するときのピン先端の曲率半径が小さすぎて、超音波処理後の溶接止端部の形状の改善効果が十分でないため、十分な疲労寿命が得られていない。
【００４２】
試験Ｎｏ６（比較例２）は、グラインダー処理した後に、超音波処理したものであるが、超音波処理するときのピン先端の曲率半径がグラインダー処理後の溶接止端部よりも大きいことにより、十分な疲労寿命が得られていない。
【００４３】
（実施例２）
十字溶接継手を下記鋼材にて作製し、各種条件での同継手材の疲労試験による寿命評価を行い、本発明の効果を検証した。
【００４４】
鋼材として、５０ｋ鋼（ＳＭ４９０、降伏強度ＹＰ＝３４５ＭＰａ、引張強さＴＳ＝５３１ＭＰａ）を用い、板厚１６ｍｍ×幅１００ｍｍ×長さ７００ｍｍの板の中央両面に、同材からなる板厚１６ｍｍ×幅１００ｍｍ×高さ４０ｍｍの縦板を荷重非伝達十字継手形状に配置し、ＳＭＡＷ：被覆アーク溶接（５０ｋ鋼用溶材ＪＩＳ
Ｚ ３２１１ Ｄ４３１６）もしくはＦＣＡＷ：フラックス入りアーク溶接（５０ｋ鋼用ＪＩＳ Ｚ ３３１３ ＹＦＷ−Ｃ５０ＤＲ）、シールドガス：炭酸ガス、予熱なし、入熱１５〜２０ｋＪ／ｃｍ２の条件にて脚長７ｍｍにて隅肉溶接し十字溶接継手を作製し、供試体とした。
【００４５】
溶接後の供試体について、４体に対し溶接止端部をグラインダー処理(先端曲率半径３ｍｍのバーグラインダーを使用、母材の削り込み深さ０．３ｍｍ程度を目安に処理)した。
【００４６】
上記グラインダー処理した４体に対し、溶接後溶接止端部をグラインダー処理した後、グラインダー処理した溶接止端部の曲率半径をレーザー変位計で計測した。
【００４７】
さらにグラインダー処理した溶接止端部直上に超音波処理を施した。超音波処理の方法は、共振周波数２７ｋＨｚ、振幅３０μｍ、ピン直径φ５ｍｍ、ピン先端曲率半径１．０ｍｍ、２．０ｍｍ、３．０ｍｍ、４．０ｍｍ、処理速度は３０ｃｍ／分とした。
【００４８】
溶接後溶接止端部直上をグラインダー処理した後、さらにグラインダー処理した溶接止端部直上を超音波処理した供試体４体の供試体に対して疲労試験を行った。疲労試験は、軸力の引張−引張の試験とし、応力範囲ΔＳ＝２２０ＭＰａ、応力比Ｒ＝０．１、周波数１０Ｈｚの条件にて試験体が破断するまでの繰返し寿命回数Ｎを評価した。
【００４９】
疲労試験体作製条件、疲労試験において試験体が破断するまでの繰返し寿命回数Ｎを表２に示す。なお、各供試体（試験体）をＮｏ１１〜１４とし、以下のような条件にて処理を行った。
試験Ｎｏ１１〜１４では、溶接後、溶接止端部をグラインダー処理した後に、グラインダー処理した溶接止端部の曲率半径を計測した後、グラインダー処理した溶接止端部直上にピン先端曲率半径が、４、３、２、１ｍｍのピンを用いて超音波処理した。
【００５０】
【表２】
0006613591.tif 000003
【００５１】
試験Ｎｏ１１〜１４は、超音波処理前のグラインダー処理の有無、および超音波処理するときのピン先端の曲率半径以外の試験条件が試験Ｎｏ７と同一である。グラインダー処理をせず、溶接止端部直上を超音波衝撃処理した試験Ｎｏ７(比較例３)の繰返し寿命Ｎが２３０４９５６回に対し、試験Ｎｏ１１、１２（本発明５、６）は、Ｎがそれぞれ、５００万回未破断、３９０１０９０回，であり、溶接後そのまま溶接止端部直上を超音波衝撃処理した試験Ｎｏ７(比較例３)および試験Ｎｏ８(比較例４)と比べ、疲労寿命が大きく向上していることが分かる。これは、表面形状の改善による溶接構造物における応力集中を低減しつつ、同時に溶接部表面近傍の残留応力の改善に加え、表面加工硬化を合わせたトリプル効果により、溶接止端部の疲労特性をさらに大きく向上したことによると考えられる。
【００５２】
試験Ｎｏ１３（比較例７）は、グラインダー処理した後に、超音波処理したものであるが、超音波処理するときのピン先端の曲率半径が小さすぎて、超音波処理後の溶接止端部の形状の改善効果が十分でないため、十分な疲労寿命が得られていない。
試験Ｎｏ１４（比較例８）は、グラインダー処理した後に、超音波処理したものであるが、超音波処理するときのピン先端の曲率半径がグラインダー処理後の溶接止端部よりも大きいことにより、十分な疲労寿命が得られていない。
【００５３】
以上説明した実施例の結果から、試験Ｎｏ１〜４、１１、１２（本発明１〜６）においては、疲労寿命が大きく向上しているのに対し、試験Ｎｏ５〜１０、１３、１４においては、疲労寿命が十分に得られていないことが分かる。即ち、表面形状の改善による溶接構造物における応力集中を低減しつつ、同時に溶接部表面近傍の残留応力の改善に加え、表面加工硬化を合わせたトリプル効果により、従来に比べ疲労寿命が大きく向上した溶接部を有する鋼構造物が実現されることが分かる。
【産業上の利用可能性】
【００５４】
本発明は、溶接部を有する鋼構造物、例えば、自動車、家電・重電分野などの部品等に利用される鋼構造物において溶接止端部の疲労強度を向上させる技術に適用され、特に、疲労特性を向上するための超音波衝撃処理に有用である。
【符号の説明】
【００５５】
１…鋼板（母材）
２…溶接金属(溶接ビード)
３…溶接止端部の曲率半径よりも大きい曲率半径のピンで溶接止端部を超音波処理する場合に生じる空間（隙間）
４…溶接ままでの溶接止端部
【図１】
0006613591.tif 000004
【図２】
0006613591.tif 000005
【図３】
0006613591.tif 000006
【図４】
0006613591.tif 000007